СИЛИКОНОВЫЙ КОМПАУНД ДЛЯ ГЕРМЕТИЗАЦИИ

1. Силиконовый компаунд для герметизации, содержащий в качестве полимерного связующего смесь силиконового каучука с молекулярной массой 20000-55000, силиконового олигомера и этил силиката, отверждаемую оловоорганическими солями, отличающийся тем, что его получают соединением связующего с наполнителями в виде смесей оксида кремния, мелкодисперсного нитрида алюминия и оксида алюминия, прошедших предварительную механохимическую обработку, при следующем соотношении компонентов, мас. ч.:
каучук низкомолекулярный силиконовый,
выбранный из СКТН марки А, СКТН марки Б и СКТНФ марки А
100
этилсиликат, выбранный из этилсиликата-32 и из этилсиликата-40
10-20
оксид кремния мелкодисперсный, выбранный из кварца
молотого пылевидного марки А и марки Б
80-230
нитрид алюминия мелкодисперсный размером частиц 0,1-2,0 мкм
60-120
оксид алюминия мелкодисперсный, выбранный из электрокорунда
10-40
силиконовый олигомер, выбранный из ПМС-50 и ПМС-100
до 30
катализатор - оловоорганическая соль, выбранная из
октоата олова или диэтилдикаприлата олова
2-10.
2. Способ получения силиконового компаунда для герметизации по п. 1, характеризующийся тем, что перед соединением полимерного связующего с наполнителями смесь оксида кремния, мелкодисперсного нитрида алюминия и оксида алюминия, выдерживают при температуре 160-170°С в течение 1,0-1,5 ч, добавляют в смесь силиконовый олигомер с низкой вязкостью и этилсиликат, диспергируют смесь в быстроходном размалывающем устройстве со скоростью не менее 1200 об/мин в течение 2-3 мин, выдерживают при нагреве в течение 20-30 мин, сразу помещают в полимерную основу частями в течение 3-4 мин при тщательном перемешивании, затем выдерживают в течение 20-30 мин при температуре 100-120°С и после хранения в закрытой емкости соединяют с катализатором в приведенных соотношениях.